(57)【要約】  化粧品組成物は、透明な実質的に無色の顔料を含む。この実質的に無色の顔料は、可視光線に対して実質的に透明であり、かつ、紫外線Ｂ波に対して実質的に不透明であるように十分少量の第１の粒子グループを含む。さらに、この実質的に無色の顔料は、可視光線に対する反射を最小限に抑え、かつ、紫外線Ａ波に対して実質的に不透明であるように十分少量の第２の粒子グループを含む。第２の粒子グループが化粧料組成物による可視反射を最小限に抑える。実質的に透明な着色顔料は、化粧料組成物を皮膚上に置くと、可視光線を実質的に透過し、付随する紫外線Ａ波の実質的部分を反射して色を与え、前記化粧料組成物によって反射される可視光線を着色する。これらの材料は、担体ビヒクル内に維持される。【特許請求の範囲】
【請求項１】
化粧料組成物であって、
可視光線に対して実質的に透明であり、かつ、紫外線Ｂ波に対して実質的に不透明であるように十分少量の第１の粒子グループを含み、可視光線に対する反射を最小限に抑え、かつ、紫外線Ａ波に対して実質的に不透明であるように十分少量の第２の粒子グループをさらに含み、それにより、前記第２の粒子のグループが化粧料組成物による可視反射を最小限に抑える、透明な実質的に無色の顔料と、
前記化粧料組成物を皮膚上に置くと、可視光線を実質的に透過し、付随する紫外線Ａ波の実質的部分を反射して色を与え、前記化粧料組成物によって反射される可視光線を着色する、実質的に透明な着色顔料と、
担体ビヒクルとを含む化粧料組成物。
【請求項２】
前記化粧料組成物のＵＶ防御指数（ＰＡ）が前記化粧料組成物の日焼け防止指数（ＳＰＦ）の３分の１以上で、ＳＰＦが２０を超える請求項１に記載の化粧料組成物。
【請求項３】
前記実質的に無色の顔料は、二酸化チタンおよび酸化亜鉛からなる群より選択され、前記着色顔料は、赤色酸化鉄、黒色酸化鉄および黄色酸化鉄からなる群より選択される請求項１に記載の化粧料組成物。
【請求項４】
前記第１の粒子グループは、平均粒径が５ｎｍ〜２０ｎｍの二酸化チタンを含み、前記第２の粒子グループは、平均粒径が４０ｎｍ〜６５ｎｍの二酸化チタンを含む請求項３に記載の化粧料組成物。
【請求項５】
前記第２の粒子グループは、平均粒径が４５ｎｍ〜５５ｎｍの第１の粒子サブグループと、平均粒径が５５ｎｍ〜６５ｎｍの第２の粒子サブグループとを含む請求項４に記載の化粧料組成物。
【請求項６】
前記化粧料組成物のＵＶ防御指数（ＰＡ）が前記化粧料組成物の日焼け防止指数（ＳＰＦ）の３分の１以上で、ＳＰＦが２０を超える請求項５に記載の化粧料組成物。
【請求項７】
前記酸化鉄は、大きさが１０ｎｍ〜３０ｎｍである酸化鉄を含む請求項５に記載の化粧料組成物。
【請求項８】
前記酸化鉄は、大きさが５０ｎｍ〜１２０ｎｍである他の酸化鉄をさらに含む請求項７に記載の化粧料組成物。
【請求項９】
前記酸化鉄は、大きさが１２５ｎｍ〜３５０ｎｍであるより大きな酸化鉄をさらに含む請求項８に記載の化粧料組成物。
【請求項１０】
前記第１の粒子グループが前記二酸化チタンの１２％〜２０％を構成し、第１の粒子サブグループが前記二酸化チタンの２０％〜３５％を構成し、前記第２の粒子サブグループが前記二酸化チタンの４０％〜７０％を構成する請求項５に記載の化粧料組成物。
【請求項１１】
前記第１の粒子グループは平均粒径が７ｎｍ〜１３ｎｍの二酸化チタンを含み、前記第２の粒子グループは、平均粒径が４７ｎｍ〜５３ｎｍの第１の二酸化チタン粒子サブグループと、平均粒径が５８ｎｍ〜６２ｎｍの第２の二酸化チタン粒子サブグループとを含む請求項３に記載の化粧料組成物。
【請求項１２】
前記第１の粒子グループは、前記無色顔料の１２％〜２０％を構成し、また、前記第２の粒子グループは、前記無色顔料の２０％〜３５％を構成する１の粒子サブグループと、前記無色顔料の４０％〜７０％を構成する第２の粒子サブグループとを含む請求項１に記載の化粧料組成物。
【請求項１３】
前記第１の粒子グループは、平均粒径が７ｎｍ〜１３ｎｍであり、前記第１の粒子サブグループは、平均粒径が４７ｎｍ〜５３ｎｍであり、前記第２の粒子サブグループは、平均粒径が５８ｎｍ〜６２ｎｍである請求項１２に記載の化粧料組成物。
【請求項１４】
前記第１の粒子グループは、平均粒径が７ｎｍ〜１３ｎｍであり、前記第１の粒子サブグループは、平均粒径が４７ｎｍ〜５３ｎｍであり、前記第２の粒子サブグループは、平均粒径が５８ｎｍ〜６２ｎｍである請求項１に記載の化粧料組成物。
【請求項１５】
前記着色顔料は、大きさが１０ｎｍ〜３０ｎｍの第１の酸化鉄と、大きさが５０ｎｍ〜１２０ｎｍの第２の酸化鉄と、大きさが１２５ｎｍ〜３５０ｎｍの第３の酸化鉄とを含み、前記酸化鉄は、前記実質的に無色の顔料の重量の２２〜４０％の量で存在する請求項１に記載の化粧料組成物。
【請求項１６】
前記実質的に無色の顔料は、前記組成物の３〜７重量％を構成し、前記透明な着色顔料は、前記組成物の０．５〜１．５重量％を構成する請求項１に記載の化粧料組成物。
【請求項１７】
前記ＰＡが９以上で、ＳＰＦが２７を超える請求項１に記載の化粧料組成物。
【請求項１８】
ＰＡが約１０以上で、ＳＰＦが前記ＰＡと同じまたは３倍以上からＳＰＦ５０までの二酸化チタンおよび酸化鉄を含有する化粧料。
【請求項１９】
請求項１に記載の前記化粧料は、一次粒子径が約３５ｎｍ〜６０ｎｍの二酸化チタン顔料を約５％以上有する請求項１に記載の化粧料。
【請求項２０】
請求項１に記載の前記化粧料は、透明酸化鉄を約１％以上有する請求項１に記載の化粧料。
【請求項２１】
請求項１に記載の前記化粧料は、一次粒子径が０．２ミクロン未満の透明酸化鉄を有する請求項１に記載の化粧料。
【請求項２２】
請求項１に記載の前記化粧料は、一次粒子径が約３５ｎｍ〜６０ｎｍの二酸化チタン顔料を約１０％以上有する請求項１に記載の化粧料。
【請求項２３】
請求項１に記載の前記化粧料は、ＳＰＦまたは不透明度を高めるために、大きさが３５ｎｍ未満超および６０ｎｍ超の二酸化チタンを有する請求項１に記載の化粧料。
【請求項２４】
請求項１に記載の前記化粧料は、ＳＰＦおよびＰＡまたは透明度を高めるために、より低い屈折率の無機ＵＶフィルタを有する請求項１に記載の化粧料。
【請求項２５】
請求項７に記載の前記化粧料は、１０ｎｍ〜１２０ｎｍの微粉化された酸化亜鉛顔料を含有する請求項１に記載の方法。
【請求項２６】
請求項１に記載の前記化粧料はリキッドファンデーションの形態にある請求項１に記載の方法。
【請求項２７】
請求項９に記載の前記化粧料は乳剤である請求項１に記載の方法。
【請求項２８】
コンパクトファンデーションとしての請求項１に記載の方法。
【請求項２９】
ルースパウダーとしての請求項１に記載の化粧料。
【請求項３０】
固体の形態にある請求項１に記載の化粧料。
【請求項３１】
ワックスを含有する請求項１３に記載の化粧料。
【請求項３２】
局所的に皮膚に塗布され、ＰＡが１０を超え、ＳＰＦがＰＡの１．０〜３．０倍で、最大５０であり、一次粒子径が３５ｎｍのＴｉＯ２を５％以上、透明酸化鉄を１％超含む化粧用のファンデーションまたはリキッドファンデーション。
【請求項３３】
可視光線に対して実質的に透明であり、かつ、紫外線Ｂ波に対して実質的に不透明であるように十分少量の第１の粒子グループを含み、可視光線に対する反射を最小限に抑え、かつ、紫外線Ａ波に対して実質的に不透明であるように十分少量の第２の粒子グループをさらに含み、それにより、前記第２の粒子のグループが化粧料組成物による可視反射を最小限に抑える、透明な実質的に無色の顔料と、
前記化粧料組成物を使用すると、可視光線を実質的に透過し、付随する紫外線Ａ波の実質的な部分を反射して色を与え、前記化粧料組成物によって反射される可視光線を着色する、実質的に透明な着色顔料と、
担体ビヒクルとを含む分散体。
【請求項３４】
前記実質的に無色の顔料は、二酸化チタンおよび酸化亜鉛からなる群より選択され、前記着色顔料は、赤色酸化鉄、黒色酸化鉄および黄色酸化鉄からなる群より選択される請求項３３に記載の分散体。
【請求項３５】
前記第１の粒子グループは、平均粒径が５ｎｍ〜２０ｎｍの二酸化チタンを含み、前記第２の粒子グループは、平均粒径が４０ｎｍ〜６５ｎｍの二酸化チタンを含む請求項３３に記載の分散体。
【請求項３６】
前記着色顔料は酸化鉄であり、前記酸化鉄は、大きさが１０ｎｍ〜３０ｎｍの酸化鉄と、大きさが５０ｎｍ〜１２０ｎｍの他の酸化鉄と、大きさが１２５ｎｍ〜３５０ｎｍのより大きな酸化鉄とを含む請求項３５に記載の分散体。
【請求項３７】
無色顔料の量が、重量基準で、着色顔料の５．５〜１０倍の量で存在する請求項３５に記載の分散体。
【請求項３８】
着色顔料が黄色酸化鉄顔料と赤色酸化鉄顔料とを含み、黄色の着色顔料の量が赤色の着色顔料の量の少なくとも１．５倍である請求項３７に記載の分散体。
【請求項３９】
重量基準で、前記赤色酸化鉄顔料の量の５〜２０％に等しい量の黒色酸化鉄顔料をさらに含む請求項３８に記載の分散体。
【発明の詳細な説明】
【技術分野】
【０００１】
関連出願の相互参照
本出願は、２００６年１１月１７日に出願された米国仮特許出願第６０／８５９５９１号明細書の優先権を主張する。
【０００２】
本発明は、ＵＶＡおよびＵＶＢをバランス良く防御する特性を有する組成物に関するものであり、より詳しくは、二酸化チタンおよび透明酸化鉄を含有する紫外線防御化粧料に関する。
【背景技術】
【０００３】
２００７年には、新たに１００万件を超える皮膚癌の症例が報告され、その内の９０パーセントは日光をよりうまく防御することによって防止できたものと推測される。２００２年の間に、米国だけで４４，５８２例の悪性黒色腫が診断された。米国人のほとんどが、紫外線を浴びることから自分自身を十分に防御していない。
【０００４】
さらに、個人が生涯に浴びる紫外線量の５０〜８０パーセントを１８歳までに浴びている。このように、子供および若者は、日光によるダメージに関してより適切に教育される必要がある。是非とも行動を変える必要性を認識するためには、新規の化粧用の魅力的な製品群が大いに役立つであろう。
【０００５】
消費者が日焼け防止指数（ＳＰＦ）の評価値を完全には当てにできないことから、こうした状況が悪化している。なぜなら、この評価値は主に紫外線Ｂ波に密接に関係しているからである。かつて、紫外線Ｂ波は皮膚損傷の根本原因であると考えられていた。確かに、赤くなったり、日焼けしたりするのは、主に紫外線Ｂ波の照射が原因である。しかし、当初認識されていなかったが、紫外線Ａ波の照射が、日焼けの他、皮膚癌および早期老化などの長期損傷の原因であると考えられる。紫外線Ａ波は、４００ｎｍ〜３２０ｎｍの領域にある。紫外線Ｂ波は、約３２０ｎｍから約２９０ｎｍまでとされる。この波長差が、日光を防御するため重要である。
【０００６】
太陽光線への曝露を減ずる有効な方法の一つとして、二酸化チタンおよび酸化亜鉛ベースの日焼け止め剤の使用がある。最も初期の日焼け止め剤は、顔料級材料を含んでいたため、皮膚上にチョーク汚れのように現れていた。１９８０年代からは、粒子製造業者らが非常に微細な粒子状の日焼け止め材料を開発し始めた。典型的には、現在、日光の防御対策を実現するために、例えば、１０〜１５０ｎｍの二酸化チタンまたは酸化亜鉛を含有する日焼けローション剤が使用されている。
【０００７】
本明細書内で粒径に言及している箇所は、顔料粒子の最小寸法をいう。例えば、顔料が２０ｎｍ×１００ｎｍの針状粒子を含有する場合、かかる粒子の粒径は２０ｎｍとする。さらに、粒径に言及している箇所は、粉末原料の一次粒子径をいう。種々の組成物には、より大きな集塊サイズ（すなわち、二次粒子径）になる集塊方法が幾つかある。同様に、粒径に言及している箇所は、当業界における慣例に従って、原料に対する最小寸法の平均径をいう。
【０００８】
ブーツ社の欧州特許第０６１６４５２２号明細書は、ＵＶＡ波およびＵＶＢ波から皮膚を防御できる１５ｎｍの二酸化チタン粒子および３５ｎｍ〜約５０ｎｍの二酸化チタン粒子に関するものである。そこに特許請求されている日焼け止め製品は、可視光線に対してある程度透明である。同様に、広域スペクトルを防御する他の配合物は、透明度に着目している。例えば、従来技術では、二酸化チタンと組み合わせて低屈折率顔料の酸化亜鉛を含有させることによって、広域スペクトルを防御できるように試みている。
【発明の概要】
【発明が解決しようとする課題】
【０００９】
有利なことに、粒子が十分に小さい場合および／または最終製品における粒子濃度があまり高くない場合、粒径が小さくなるにつれて、ほぼ透明になるまで、粒子の粉っぽい外観がますます目立たなくなる。一般に、粒径が可視光線の波長よりはるかに小さくなるにつれて、粒子は見えなくなる。そのような微粒の日焼け止め剤を用いて、比較的高いＳＰＦの製品を調製してもよい。しかし、粒子がほぼ目に見えなくなるにしたがって、紫外線Ａ波を防御する能力は次第に損なわれる。
【課題を解決するための手段】
【００１０】
本発明によれば、二酸化チタンおよび透明酸化鉄を含有する新規の化粧料が提供される。
【００１１】
本発明は、粒径の異なる粒子を使用した日焼け止め配合物を意図する。例えば、紫外線Ｂ波を減ずるのに１０ｎｍ範囲の粒子が大変有効であり得る。さらに、このような粒子は、目には極めて透明であるため、日焼け止め配合物内に比較的大量に含有されてもよい。したがって、皮膚の白色化を最小限に抑えて、ＳＰＦ値の高い日焼け止め配合物を達成できる。さらに、本発明によれば、例えば、紫外線Ａ波領域内の光などのより長い波長の光のために、例えば、５０ｎｍおよび６０ｎｍのより大きな粒子もその配合物に含有される。本発明によれば、そのような配合物において、紫外線Ａ波を防御するのに６０ｎｍの粒子が特に効果的であることが見出された。
【００１２】
しかし、無色の、例えば、酸化亜鉛または二酸化チタンのより大きな粒子、特に６０ｎｍの粒子を単独で用いる場合、その美観はあまり望ましくないものになる。そのような粒子は、皮膚に比較的粉っぽい外観を与える傾向にあり、この白色化の程度は多くの消費者に受け入れられない。こうした理由で、高い日焼け防止指数および高い透明性を誇る製品の多くは、紫外線Ａ波に対する防御が比較的不十分になり得る。
【００１３】
現在、紫外線の防御は、紫外線Ａ波に対する防御を示す、いわゆる「ＰＡ」（または「ＰＦＡ」）の評価値を用いて測定される。現在、ＰＡの評価値は、ＳＰＦの評価値の少なくとも３分の１であるべきと考えられている。しかし、ＳＰＦが高い製品の多くにおいては、ＰＡの評価値は約３しかなくてもよい。これは、ＳＰＦが９の製品に望ましい値であろう。消費者は粉っぽい外観になる製品を購入しないことから、消費者が日光を防御することを選択する可能性を減少させていると考えられるので、かかる日焼け止め剤は、主に透明度に関する理由のために設計されると考えられる。
【００１４】
本発明の好適な実施形態によれば、塗布した日焼け止め剤の外観の粉っぽさが軽減されている。紫外線Ａ波を防御する日焼け止め配合物の成分に種々の異なった材料を用いることによって、同様のことが達成される。より詳細には、本発明によれば、二酸化チタンなどの白い日焼け止め材料の混合物を、或る量の酸化鉄または水酸化鉄といった有色の日焼け止め材料と混合する。この有色の日焼け止め材料は透明と見なされる程度に十分少量であるため、例えば、チタンなどの他の成分の白く粉っぽい外観に色を付ける。
【００１５】
その結果、着色効果によって粉っぽい外観が軽減される。同時に、配合物における、例えば、赤色酸化鉄および／または黄色酸化鉄の量は、許容し難い皮膚の黒化または着色をもたらすレベルより下に維持される。一方、酸化鉄は透明色に加えて不透明にもなるが、酸化鉄の量は許容可能な美的外観を得るのに十分低い値に維持される。
【００１６】
一般に、着色された白い日焼け止め材料および反射性のある有色の日焼け止め材料を含む比較的自然な外観を考慮した配合において、材料のバランスが適切にとれていれば、酸化鉄、特に透明酸化鉄を用いることによって、紫外線Ａ波放射に対する防御を著しく高いレベルで維持したまま、日焼け止めローション、日焼け止め保湿クリーム、日焼け止めファンデーションなどの化粧料の美的外観が大いに改善されることが見出された。
【００１７】
本発明の化粧料は、液体、クリーム、スティック、コンパクト、および他の製品の形態をとっていてもよいが、種々の粒径の二酸化チタンおよび酸化鉄を含有しているため、太陽光線から皮膚を防御するのに効果的な製品である。本発明の製品は、着色されていないビーチで使用する日焼け止め製品とは異なり、望ましくない皮膚の白色化を避けるために可視光線に対して透明であることが期待され、様々な程度に透明である。また、従来の化粧料とは異なり、不透明性を提供するように配合され、望ましい色を付けて、皮膚を仕上げるのと同様に、皮膚のしみ、しわおよび他の欠陥を隠す。本発明の製品は、良好でバランス良く紫外線を防御する実質的に透明で着色された製品を提供するために、許容し難い量の白色不透明、有色不透明、および有色透明とみなせるものを合わせることによって、魅力的な美的価値観を実現しかつ防御を大いに達成する。
【００１８】
本発明によって意図された化粧料は、十代向けの化粧下地または化粧品として好適にするためにより低被覆率であってもよいが、有色の化粧料であり、一般的に適度に不透明な製品に対して透過する。さらに、本発明によって意図された化粧料は、紫外線Ａ（ＵＶＡ）波および紫外線Ｂ（ＵＶＢ）波を多量に防御する日焼け止め製品である。
【００１９】
［特許請求の範囲完了時に終了予定］
【発明を実施するための形態】
【００２０】
本発明によって意図された化粧料の構成成分には、皮膚への長期的な悪影響の原因と考えられる多量のＵＶＡ波から皮膚を防御するものがある。また、本発明は、日本式手法であるＰＰＤ（持続型即時黒化）または同等の生体内測定方法を用いて生体内で測定されたＰＡ（ＵＶＡ防御指数）値が１０．０以上の化粧料の設計を意図する。
【００２１】
また、本発明は、皮膚科医の要求を満たすことを目的としており、皮膚科医の多くは、多量のＵＶＡ波を防御する日焼け止め製品を求めている。一般に、米国皮膚病学会では、少なくともＳＰＦ１５の製品を毎日塗布することを勧めている。現在、一定のＵＶＢ対ＵＶＡ防御率（ＳＰＦ対ＰＡの防御率）を有する日焼け止め製品が多くの皮膚科医によって強く好まれている。この比率はＵＶバランス比率と記載する場合がある。本発明によって意図された化粧料は、３．０：１．０以下のＵＶバランス比率に対して、少なくともＳＰＦ３０およびＰＡ１０以上を達成できる。
【００２２】
各種粒径の二酸化チタンおよび酸化鉄が入手可能である。１９８０年代後半には、二酸化チタンは、一般に１５ナノメートルと、３５ナノメートルと、２００ナノメートルより大きい顔料等級との３サイズで供給されていた。現在では、様々な粒径が入手可能であり、１０ｎｍ〜３００ｎｍの範囲、また、数ミクロンのものさえも入手可能である。本発明によって意図された二酸化チタンおよび酸化鉄の粒径は、紫外線を効率良く減衰させ、ＵＶバランスを提供するために、約３５ｎｍ以下〜約６０ｎｍの範囲である。しかし、ＳＰＦを高めたり、さらに不透明度を上げるために、この範囲外の他の等級を利用してもよい。
【００２３】
本発明によれば、透明赤色酸化鉄（Ｆｅ２Ｏ３）、透明黄色酸化鉄（Ｆｅ２Ｏ（ＯＨ））および透明黒色酸化鉄（Ｆｅ２Ｏ４）を併用して、強いＵＶＡを減衰させる粒子を最大量含有するために、美的考慮を控えることによって導かれた所望の色調および輝度レベルを達成する。紫外線の減衰を念頭に置いて、微粒子が選択される。同時に、本明細書中に記載したように心地よい美的効果のために、すべての微粒子の量のバランスをとる。
【００２４】
酸化鉄は、二酸化チタンと酸化亜鉛のように有効な日焼け止め剤として認められていないが、酸化鉄を配合することに付随する恩恵として、ＵＶの減衰がある。酸化鉄は光を散乱および吸収するため、ＵＶＡ波およびＵＶＢ波を減衰させる。顔料の酸化鉄によって、重量パーセント当たりのＳＰＦおよびＰＡ単位を０．５を超えて高くできる。透明酸化鉄によるＵＶ減衰に対する影響は、化粧料の顔料等級よりも大きいと考えられる。さらに、本発明の組み合わせの美観は、二酸化チタンまたは酸化亜鉛ベースの製品で達成できるものよりも著しく優れている。
【００２５】
したがって、本発明によって意図された化粧料は、少なくとも１０のＰＡを、そして３：１以下のＵＶバランス比率（ＵＶＢ：ＵＶＡ）を提供することを追求している。本発明によって意図される達成見込みのあるＳＰＦは、ＳＰＦ５０、ＰＡ１７であり、これは最も一般に出会う状況に対して太陽光線を防御するのに十分であると考えられる。本明細書中に意図される化粧料は、所望の美的成果にもよるが、３５ｎｍの二酸化チタンを少なくとも５％および透明酸化鉄を約１．０％以上用いて、このような高いレベルの防御を実現する。他の粒径の二酸化チタンおよび酸化鉄を添加してＳＰＦおよび不透明度を高めてもよく、同様に、不透明度を下げた配合物が望ましい場合には、酸化亜鉛を添加してもよい。ＵＶＡを減衰させる透明酸化鉄をさらに大量にすると、後述のように、十分な美しさを損なうことなく、透明度が減少し、組成物が黒化する。
【００２６】
以下の製品は、顔料の粒径および顔料含有率の影響を調べるために、異なる等級の二酸化チタンを用いて配合されたものである。より詳細には、異なる一次粒子径を有する二酸化チタン粒子を含有する二酸化チタンの分散体を用いて配合された製品を表す。このような製品特性の概要を、以下の表１に示す。この試験は、二酸化チタン粒径間の潜在的な関係および酸化鉄の含有を例示するものである。
【００２７】
【表１】
2010510239.tif 000002
【００２８】
ＫＬＦ−０３６およびＫＬＦ−０３６Ａは、水ベースの製品である。ＫＳＬ−０２７およびＫＳＬ−０２７Ａは、オイルベースの製品である。上記の表において、ＰＡはＵＶＡ波の防御を表わす。ＵＶバランスは、ＳＰＦ：ＰＡの比率である。ＰＡの測定は、独立した検査機関、コンシューマー・プロダクツ・テスティング（Ｃｏｎｓｕｍｅｒ  Ｐｒｏｄｕｃｔｓ  Ｔｅｓｔｉｎｇ）社によって実施されたものである。また、ＳＰＦの測定も、コンシューマー・プロダクツ・テスティング（Ｃｏｎｓｕｍｅｒ  Ｐｒｏｄｕｃｔｓ  Ｔｅｓｔｉｎｇ）社によって実施されたものである。
【実施例】
【００２９】
実施例１
本発明に従って配合され、保湿クリームまたは日焼け止め剤として使用可能な第１の製品の原料を表２に示す。本製品は、Ｋ２００５−７６と呼ばれ、多くの異なる粒径の二酸化チタンを組み合わせ、また、透明酸化鉄を含有させることによって、強いＵＶＡ波を防御するファンデーションを提供するために開発されたものである。Ｋ２００５−７６とは、コーボー・プロダクツ社（Ｋｏｂｏ  Ｐｒｏｄｕｃｔｓ  Ｉｎｃ．）によってカタログ番号ＣＭ３ＥＫ２５ＶＭで販売される二酸化チタン分散体を用いて作製されたものである。このカタログ番号ＣＭ３ＥＫ２５ＶＭの分散体は、活性二酸化チタンを１９．５重量％含有しており、この重量は、表面処理被膜などの重さを含まないチタンの重量である。また、Ｋ２００５−７６は、コーボー・プロダクツ社（Ｋｏｂｏ  Ｐｒｏｄｕｃｔｓ  Ｉｎｃ．）によってカタログ番号ＫＱ−ＭＳ８で販売される処理済みの二酸化チタンを含有していた。カタログ番号ＫＱ−ＭＳ８は、活性ＴｉＯ２を８９．０重量％含有する。
【００３０】
皮膚軟化剤として、主に、イソノナン酸イソノニル、シリコーン、水、ワックスおよび顔料を含む軟質エステルベースが、エステル類およびブチレングリコールの湿潤特性によって潤いを与える。潤いを与えるために種々のベースが、本発明によって意図されてもよい。このようなベースとして、従来技術の化粧用配合物にベースとして一般に用いられる材料のいずれかが挙げられる。表２に示す透明酸化鉄は、二酸化チタン原料と相乗作用を示して最適なＳＰＦを提供する。同時に、美的魅力にあふれた配合において、高いＰＡも提供される。表面処理された色、すなわち、ＷＥ５５Ｙ、ＷＥ７０Ｒ、およびＷＥ７０Ｂ分散体におけるトリイソステアリン酸イソプロピルチタンで処理した酸化鉄は、平滑に塗布され、優れた装着感で皮膚上にすっと伸びる。
【００３１】
ヴェルヴェシル１２５は、本発明の配合物に用いられ、製品にビロードのようなクッション状のきめを与える。もちろん、ヴェルヴェシル１２５の代わりに他の添加剤を用いてもよい。Ｋ２００５−７６の活性原料は、酸化鉄と一緒になって最終製品の約１９．７７重量％を共に損なう種々の二酸化チタンである。
【００３２】
【表２】
2010510239.tif 000003
【００３３】
Ｋ２００５−７６の製造手順
クオタニウム−１８ヘクトライトを、コールズ（Ｃｏｗｌｅｓ）ブランドの溶解機を用いてステンレス製ビーカー内で２０分間高速撹拌しながら、ゆっくりとイソノナン酸イソノニルに加えることによって、第１相を配合する。この第１相にエチルアルコール３９Ｃを加え、さらに２０分間撹拌する。エチルアルコール３９Ｃとは、ＵＳＰ等級のエチルアルコールである。この混合物を取りよけて置いておく。すると、ルーセンタイト（ｌｕｃｅｎｔｉｔｅ）ゲルが生じる。
【００３４】
別のステンレス製ビーカーに、ポリグルセリル−４イソステアレートおよびセチルＰＥＧ／ＰＧＧ−１０／１ジメチコン（および）ラウリン酸ヘキシル（アビル  ＷＥ０９（Ａｂｉｌ  ＷＥ０９））４．５０％を、透明酸化鉄（製品名：タロックス（Ｔａｒｏｘ）ＴＲＹ−１００、タロックス（Ｔａｒｏｘ）ＴＲＲ−１００、ブラック  （Ｂｌａｃｋ）ＮＦ））と合わせて第２相を生成する。この混合物を、モアハウス（Ｍｏｒｅｈｏｕｓｅ）、コールズ（Ｃｏｗｌｅｓ）またはプレミア・ミル（Ｐｒｅｍｉｅｒ  Ｍｉｌｌ  Ｃｏ．）社製の分散機などの分散機を用いて、９０分間分散する。
【００３５】
その後、着色粒子、すなわち透明酸化鉄を顕微鏡で確認する。この混合物を調べて、顔料が完全に分散するかどうかを判断する。このような顔料の外観は均一に小さく、大きな凝集体が無いという満足のいく結果を示す。これは、酸化鉄スラリーがうまく分散していることを示す。
【００３６】
満足できる酸化鉄スラリーが得られると、第１相のルーセンタイト（ｌｕｃｅｎｔｉｔｅ）ゲル（あるいは、バーサゲル（ｖｅｒｓａｇｅｌ）、ベントン（ｂｅｎｔｏｎｅｓ）、ルーセンタイト（ｌｕｃｅｎｔｉｔｅ）、任意の好適なスメクタイト粘土などの任意の有機親和性ゲルまたはポリマーゲル）を、第２相の透明酸化鉄スラリーと合わせる。この混合物が均一になるまで分散機（コールズ（Ｃｏｗｌｅｓ）社の溶解機など）で３０分間高速攪拌して、予備形成された着色ゲル相を形成する。
【００３７】
次いで、ポリグルセリル−４イソステアレートおよびセチルＰＥＧ／ＰＧＧ−１０／１ジメチコンおよびラウリン酸ヘキシル・セチルジメチコンの分散体と、二酸化チタン、水酸化アルミニウムおよびメチコンの分散体と、シクロペンタシロキサン、エチルトリシロキサン、二酸化チタン、メチコン、およびＰＥＧ−１０ジメチコンの分散体と、ポリグルセリル−４イソステアレート、セチルＰＥＧ／ＰＧＧ−１０／１ジメチコン、ラウリン酸ヘキシル、およびトリイソステアリン酸イソプロピルチタン内の酸化鉄（Ｃ．Ｉ．７７４９１）の分散体と、ポリグルセリル−４イソステアレート、セチルＰＥＧ／ＰＧＧ−１０／１ジメチコン、ラウリン酸ヘキシル、およびトリイソステアリン酸イソプロピルチタン内の酸化鉄（Ｃ．Ｉ．７７４９２）と、第３部のポリグルセリル−４イソステアレート（および）セチルＰＥＧ／ＰＧＧ−１０／１ジメチコン、ラウリン酸ヘキシル、およびトリイソステアリン酸イソプロピルチタン内に分散された酸化鉄（Ｃ．Ｉ．７７４９９）とをステンレス製ビーカーに合わせる。上記において、Ｃ．Ｉ．は色指数番号をいう。
【００３８】
次いで、第３相をコールズ（Ｃｏｗｌｅｓ）ブランドの溶解機で５分間攪拌する。その後、第１相および第２相を第３相と合わせることによって作製された、予備形成された着色ゲル相をゆっくりと加えて、ベースを形成する。その後、このベースをコールズ（Ｃｏｗｌｅｓ）ブランドの溶解機で５分間攪拌する。
【００３９】
第４部のイソステアリン酸ソルビタンをこのベースに加え、コールズ（Ｃｏｗｌｅｓ）ブランドの溶解機でさらに１０分間高速混合する。その後、摂氏約６０〜６５度の温度まで加熱しながら、さらに６０分間混合し続ける。
【００４０】
次いで、第４部の混合物にワックス、すなわち、第６部のミクロクリスタンワックスおよびＣ１８−３６トリグリセリドを加え、摂氏約６５度で維持する。これを５分間撹拌する。第５部の水性原料を合わせて、透明になるまで撹拌する。その後、摂氏８２度まで加熱しながら分散機で乳化する。この手順の間、ビーカーは蓋をしたままおかれる。
【００４１】
摂氏８２度に達した後、この混合物をさらに５分間混合する。かかる混合は、コールズ（Ｃｏｗｌｅｓ）社製の溶解機で実施してもよい。コールズ（Ｃｏｗｌｅｓ）社製の溶解機から材料を取り除いた後、蒸気浴中に供給された最大目のスクリーンを用いて、８０００ｒｐｍでシルバーソン（Ｓｉｌｖｅｒｓｏｎ）社製のミキサーで混合する。
【００４２】
均質化して均一な乳剤を形成するために混合を継続しながら空冷する。この混合物が摂氏７０度に達すると、第７部のシクロペンタシロキサンとアルキル（Ｃ３０−４５）セテアリルジメチコンクロスポリマー（ヴェルヴェシル（Ｖｅｌｖｅｓｉｌ））との混合物を加える。この混合物が摂氏６５度に達すると、第８部の混合物、フェノキシエタノールおよびメチルパラベンとプロピルパラベンおよびエチルパラベンとの混合物を加える。次いで、摂氏２５〜３０度に冷却するまで、シルバーソン（Ｓｉｌｖｅｒｓｏｎ）社製のミキサーにて均質化し続ける。その後、適当な容器に入れる。ＦＤＡのモノグラフ、静的有効性（Ｓｔａｔｉｃ  Ｅｆｆｉｃａｃｙ）を用いたＳＰＦおよびＪＣＩＡの持続型即時黒化（ＰＰＤ）を用いたＰＦＡのために生体内試験を実施し、表３および表４に示す結果が得られた。
【００４３】
【表３】
2010510239.tif 000004
【００４４】
【表４】
2010510239.tif 000005
【００４５】
実施例２
第２の製品Ｋ２００５−７８の原料を表５に示す。本製品は、Ｋ２００５−７８と呼ばれ、多くの異なる粒径の二酸化チタンを組み合わせ、また、透明酸化鉄を含有させることによって、強いＵＶＡ波を防御するファンデーションを提供するために開発されたものである。Ｋ２００５−７８とは、コーボー・プロダクツ社（Ｋｏｂｏ  Ｐｒｏｄｕｃｔｓ  Ｉｎｃ．）によってカタログ番号ＣＭ３ＥＫ２５ＶＭで販売される二酸化チタン分散体を用いて作製されたものである。このカタログ番号ＣＭ３ＥＫ２５ＶＭの分散体は、活性二酸化チタンを１９．５重量％含有しており、この重量は、表面処理被膜などの重さを含まないチタンの重量である。また、Ｋ２００５−７８は、コーボー・プロダクツ社（Ｋｏｂｏ  Ｐｒｏｄｕｃｔｓ  Ｉｎｃ．）によってカタログ番号ＫＱ−ＭＳ８で販売される処理済みの二酸化チタンも含有していた。カタログ番号ＫＱ−ＭＳ８は、活性二酸化チタンを８９．０重量％含有する。また、Ｋ２００５−７８は、コーボー・プロダクツ社（Ｋｏｂｏ  Ｐｒｏｄｕｃｔｓ  Ｉｎｃ．）によってカタログ番号ＭＴ−６００Ｂ−ＭＳ７で販売される処理済みの二酸化チタンも含有していた。カタログ番号ＭＴ−６００Ｂ−ＭＳ７は、活性二酸化チタンを９３．０重量％含有する。
【００４６】
実施例１に関して記載した上記の方法ステップを用いて、表５に示す原料を合わせて化粧用ファンデーションを作製した。
【００４７】
【表５】
2010510239.tif 000006
【００４８】
以下に記載の他の製品と同様、こうした様々な部に対する実施例１の混合方法を、この製品を作製するためにも採用した。ＳＰＦおよび昼光の防御を測定して、表６および表７に示す結果が得られた。
【００４９】
【表６】
2010510239.tif 000007
【００５０】
【表７】
2010510239.tif 000008
【００５１】
実施例３
第３の製品の原料を表８に示す。本製品は、Ｋ２００５−８０と呼ばれ、多くの異なる粒径の二酸化チタンを組み合わせ、また、透明酸化鉄を含有させることによって、強いＵＶＡ波を防御するファンデーションを提供するために開発されたものである。Ｋ２００５−８０とは、コーボー・プロダクツ社（Ｋｏｂｏ  Ｐｒｏｄｕｃｔｓ  Ｉｎｃ．）によってカタログ番号ＣＭ３ＥＫ２５ＶＭで販売される二酸化チタン分散体を用いて作製されたものである。このカタログ番号ＣＭ３ＥＫ２５ＶＭの分散体は、活性二酸化チタンを１９．５重量％含有しており、この重量は、表面処理被膜などの重さを含まないチタンの重量である。また、Ｋ２００５−８０は、コーボー・プロダクツ社（Ｋｏｂｏ  Ｐｒｏｄｕｃｔｓ  Ｉｎｃ．）によってカタログ番号ＫＱ−ＭＳ８で販売される処理済みの二酸化チタンを含有していた。カタログ番号ＫＱ−ＭＳ８は、活性二酸化チタンを８９．０重量％含有する。また、Ｋ２００５−８０はコーボー・プロダクツ社（Ｋｏｂｏ  Ｐｒｏｄｕｃｔｓ  Ｉｎｃ．）によってカタログ番号ＭＴ−６００Ｂ−ＭＳ７で販売される処理済みの二酸化チタンを含有していた。カタログ番号ＭＴ−６００Ｂ−ＭＳ７は、活性二酸化チタンを９３．０重量％含有する。また、Ｋ２００５−８０はコーボー・プロダクツ社（Ｋｏｂｏ  Ｐｒｏｄｕｃｔｓ  Ｉｎｃ．）によってカタログ番号ＭＴ−５００Ｈ−１１Ｓ５で販売される処理済みの二酸化チタンを含有していた。カタログ番号ＭＴ−５００Ｈ−１１Ｓ５は、活性二酸化チタンを９０．０重量％含有する。
【００５２】
実施例１に関して記載した上記の方法ステップを用いて、表８に示す原料を合わせて化粧用ファンデーションを作製した。
【００５３】
【表８】
2010510239.tif 000009
【００５４】
ＳＰＦおよび昼光の防御を測定して、表９および表１０に示す結果が得られた。
【００５５】
【表９】
2010510239.tif 000010
【００５６】
【表１０】
2010510239.tif 000011
【００５７】
実施例４
第４の製品の原料を表１１に示す。本製品は、Ｋ２００５−８２と呼ばれ、多くの異なる粒径の二酸化チタンを組み合わせ、また、透明酸化鉄を含有させることによって、強いＵＶＡ波を防御するファンデーションを提供するために開発されたものである。Ｋ２００５−８２とは、コーボー・プロダクツ社（Ｋｏｂｏ  Ｐｒｏｄｕｃｔｓ  Ｉｎｃ．）によってカタログ番号ＣＭ３ＥＫ２５ＶＭで販売される二酸化チタン分散体を用いて作製されたものである。このカタログ番号ＣＭ３ＥＫ２５ＶＭの分散体は、活性二酸化チタンを１９．５重量％含有しており、この重量は、表面処理被膜などの重さを含まないチタンの重量である。また、Ｋ２００５−８２は、コーボー・プロダクツ社（Ｋｏｂｏ  Ｐｒｏｄｕｃｔｓ  Ｉｎｃ．）によってカタログ番号ＫＱ−ＭＳ８で販売される処理済みの二酸化チタンを含有していた。カタログ番号ＫＱ−ＭＳ８は、活性ＴｉＯ２を８９．０重量％含有する。また、Ｋ２００５−８２はコーボー・プロダクツ社（Ｋｏｂｏ  Ｐｒｏｄｕｃｔｓ  Ｉｎｃ．）によってカタログ番号ＭＴ−６００Ｂ−ＭＳ７で販売される処理済みの二酸化チタンを含有していた。カタログ番号ＭＴ−６００Ｂ−ＭＳ７は、活性ＴｉＯ２を９３．０重量％含有する。また、Ｋ２００５−８２はコーボー・プロダクツ社（Ｋｏｂｏ  Ｐｒｏｄｕｃｔｓ  Ｉｎｃ．）によってカタログ番号ＭＴ−５００Ｂ−１１Ｓ５で販売される処理済みの二酸化チタンを含有していた。カタログ番号ＭＴ−５００Ｂ−１１Ｓ５は、活性ＴｉＯ２を９５．０重量％含有する。
【００５８】
実施例１に関して記載した上記の方法ステップを用いて、表１１に示す原料を合わせて化粧用ファンデーションを作製した。
【００５９】
【表１１】
2010510239.tif 000012
【００６０】
ＳＰＦおよび昼光の防御を測定して、表１２および表１３に示す結果が得られた。
【００６１】
【表１２】
2010510239.tif 000013
【００６２】
【表１３】
2010510239.tif 000014
【００６３】
実施例における原料の構成要素を、表１４に詳述する。
【００６４】
【表１４】
2010510239.tif 000015
【００６５】
本発明によれば、本発明の種類の化粧料を得るための分散体も提供され得る。その他の従来製品の製法における従来の分散体の代わりに、この分散体を用いてもよい。従来の分散体製造技術を用いて分散体に微粒子を含有させてもよいことが、本発明によって意図される。そのような分散体の典型的な配合を表１５に示す。使用する微粒子は疎水性または親水性でもよく、また、そのような材料用の従来技術において公知のように水性または油性のビヒクルに含有されてもよい。
【００６６】
例えば、混合槽にシクロペンタシロキサンおよびエチルトリシロキサンなどの（微粒子の重量とほぼ等しい重量の）溶媒を入れることによって、かかる配合が達成されてもよい。次いで、界面活性剤を溶媒に溶解する。最後に、表１５に詳述するように、各微粒子に見出しを付ける。その後、ディスバース（ｄｉｓｂｕｒｓｅ）またはブレードによって約５００ｒｐｍで界面活性剤および溶媒と微粒子を混合する。その後、この混合物を、混合槽に移動させ、次いで、所望の粒径になるまでビーズミルを用いて粉砕する。
【００６７】
非水性のビヒクルを使用するにもかかわらず、疎水性の微粒子を使用する必要はなく、必要に応じて、ポリヒドロキシステアリン酸などの分散剤を用いてもよい。あるいは、疎水性の微粒子は、油性または他の非水性のビヒクルにおいて用いられてもよい。また、水性ベースまたはシリコーンベースの担体ビヒクルに微粒子が含有されてもよい。
【００６８】
【表１５】
2010510239.tif 000016
【国際調査報告】
2010510239.tif 000017